(57)【要約】  本発明の装置は、以下の積層を含む：グレージング機能を有する基板（Ｖ１）、関連する電流供給部を備える第一導電層（ＴＣＣ１）、電気活性ラッカー層（ＶＥＡ）であって、還元されること、および／または補償電荷として作用する電子およびカチオンを受容することが可能な、少なくとも１つの電気活性化合物、酸化されること、および／または補償電荷として作用する電子およびカチオンを放出することが可能な、少なくとも１つの電気活性有機化合物、色のコントラストを得るためにエレクトロクロミックである前記電気活性有機化合物のうちの少なくとも１つ、および電流の作用の下で、前記電気活性有機化合物の酸化および還元反応を可能にすることができ、色のコントラストを得るために必要とされるイオン電荷によって形成される電気活性媒体の成分を含む少なくとも１つの結合ポリマーを含有する、電気活性ラッカー層、および関連する電流供給部を備える第二導電層（ＴＣＣ２）。
2012511166.tif 000002
【特許請求の範囲】
【請求項１】
可変光学／エネルギー特性を有する電気的制御可能な装置であって、
ガラス機能を有する第一基板（ｖ１）と、
関連する電流供給部を備える第一導電層（ＴＣＣ１）と、
電気活性ワニスの層（ＶＥＡ）であって、
還元されること、および／または補償電荷として作用する電子およびカチオンを受容することが可能な、少なくとも１つの電気活性有機化合物（ｅａ１＋）、
酸化されること、および／または補償電荷として作用する電子およびカチオンを放出することが可能な、少なくとも１つの電気活性有機化合物（ｅａ２）、
色のコントラストを得るためにエレクトロクロミックである前記電気活性有機化合物（ｅａ１＋およびｅａ２）のうちの少なくとも１つ、および
電流の下で、前記電気活性有機化合物（ｅａ１＋およびｅａ２）の酸化および還元反応を可能にすることができ、色のコントラストを得るためにこれらの反応が必要なイオン電荷によって形成される電気活性媒体の構成要素を含有する少なくとも１つのバインダーポリマーに基づく、電気活性ワニスの層（ＶＥＡ）と、
関連する電流供給部を備える第二導電層（ＴＣＣ２）と、の積層を含むことを特徴とする、電気的制御可能な装置。
【請求項２】
ワニスの基剤を構成する１つまたは複数のポリマーが、アクリルポリマー、シロキサン、およびシリコーンから選択されることを特徴とする、請求項１に記載の電気的制御可能な装置。
【請求項３】
１つまたは複数の電気活性有機化合物（ｅａ１＋）が、１，１’−ジエチル−４，４’−二過塩素酸ビピリジニウムなどのビピリジニウムまたはビオロゲン、ピラジニウム、ピリミジニウム、キノキサリニウム、ピリリウム、ピリジニウム、テトラゾリウム、ベルダジル、キノン、キノジメタン、トリシアノビニルベンゼン、テトラシアノエチレン、多硫化物および二硫化物、ならびに上記の電気活性化合物の全ての電気活性高分子誘導体から選択され、
１つまたは複数の電気活性有機化合物（ｅａ２）が、コバルトセン、フェロセン、Ｎ，Ｎ，Ｎ’，Ｎ’−テトラメチルフェニレンジアミン（ＴＭＰＤ）などのメタロセン、フェノチアジンなどのフェノチアジン、５，１０−ジヒドロ−５，１０−ジメチルフェナジンなどのジヒドロフェナジン、還元メチルフェノチアゾン（ＭＰＴ）、メチレンバイオレットベルントセン（ＭＶＢ）、ベルダジル、ならびに上記の電気活性化合物の全ての電気活性高分子誘導体から選択されることを特徴とする、請求項１または２に記載の電気的制御可能な装置。
【請求項４】
イオン電荷が、ワニス層の中に存在する少なくとも１つのイオン性塩によって担持され、イオン性塩が、特に過塩素酸リチウム、トリフルオロメタンスルホン酸またはトリフレート塩、トリフルオロメタンスルホニルイミド塩、およびアンモニウム塩から選択されることを特徴とする、請求項１から３のいずれか一項に記載の電気制御可能な装置。
【請求項５】
ワニス層が、最大でも１００μｍに等しい厚みを有することを特徴とする、請求項１から４のいずれか一項に記載の電気制御可能な装置。
【請求項６】
導電層（ＴＣＣ１、ＴＣＣ２）が、特に銀、金、白金、および銅の層から選択される金属タイプの層、または錫がドープされた酸化インジウム（Ｉｎ２Ｏ３：ＳｎまたはＩＴＯ）の、アンチモンがドープされた酸化インジウム（Ｉｎ２Ｏ３：Ｓ６）の、フッ素がドープされた酸化スズ（ＳｎＯ２：Ｆ）の、およびアルミニウムがドープされた酸化亜鉛（ＺｎＯ：Ａｌ）の層など、透明導電酸化物（ＴＣＯ）タイプの層、またはＴＣＯおよび金属が特に上記に挙げられたものから選択される、ＴＣＯ／金属／ＴＣＯタイプの多層、または金属が特に上記に挙げられたものから選択される、ＮｉＣｒ／金属／ＮｉＣｒタイプの多層であることを特徴とする、請求項１から５のいずれか一項に記載の電気制御可能な装置。
【請求項７】
ＴＣＣ１層がグリッドまたはマイクログリッドの形状であることを特徴とする、請求項１から６のいずれか一項に記載の電気制御可能な装置。
【請求項８】
ＴＣＣ１層が、特にプラスチック基板の場合に、有機および／または無機下部層を含むことを特徴とする、請求項１から７のいずれか一項に記載の電気制御可能な装置。
【請求項９】
有機ワニス層および／または無機層または積層が、第二導電層ＴＣＣ２上に付着され、ＴＣＣ２保護のための前記有機ワニスが場合によりシロキサンベースであり、無機層または無機積層が場合によりＳｉ３Ｎ４またはＳｉＯｘに基づいており、有機ワニス／有機層複合積層も場合により使用されることを特徴とする、請求項１から８のいずれか一項に記載の電気制御可能な装置。
【請求項１０】
ガラス機能を有する基板（Ｖ１）が、ガラス、ならびにポリメチルメタクリレート（ＰＭＭＡ）、ポリカーボネート（ＰＣ）、ポリエチレンテレフタレート（ＰＥＴ）、ポリエチレンナフトエート（ＰＥＮ）、およびシクロオレフィンコポリマー（ＣＯＣｓ）などの透明ポリマーから選択されることを特徴とする、請求項１から８のいずれか一項に記載の電気制御可能な装置。
【請求項１１】
グレージングの外側に位置する、ガラス機能を有する基板（Ｖ１）が、強化ガラスまたは積層ガラスであり、後者がたとえばポリビニルブチラール（ＰＶＢ）のシートまたはエチレン／ビニル／アセテートコポリマー（ＥＶＡ）のシートなど、積層中間層シート（Ｉ）によって分離された２つの板ガラス（Ｖ１ａ）および（Ｖ１ｂ）で構成されることを特徴とする、請求項１０に記載の電気制御可能な装置。
【請求項１２】
ガラス機能を有する基板が可撓性基板であることを特徴とする、請求項１０に記載の電気制御可能な装置。
【請求項１３】
自律的に作動され得る、自動車用のサンルーフ、あるいは自動車用の横窓または後部窓あるいはバックミラー、自動車、航空機、または船舶の、フロントガラスまたはフロントガラスの一部、あるいは車両サンルーフ、航空機の客室窓、図形および／または英数字情報を表示するためのディスプレイパネル、建造物用の内装または外装用ガラスユニット、天窓、ディスプレイ棚または店舗用カウンタ、塗装タイプの物体を保護するためのガラスユニット、防眩コンピュータ画面、ガラス製家具、および建造物の内部の２つの部屋を仕切るための壁を形成するために構成されていることを特徴とする、請求項１から１２のいずれか一項に記載の電気制御可能な装置。
【請求項１４】
二重グレージングとして組み立てられ、ガラス機能を有する第二基板がワニス層の側に、これと前記ワニス層との間にたとえば空気が充填されたものなど、ガス充填空間を介在させて取り付けられていることを特徴とする、請求項１から１２のいずれか一項に記載の電気制御可能な装置。
【請求項１５】
請求項１から１４のいずれか一項に記載された電気的制御可能な装置を製造する工程であって、後者の側に第一導電層（ＴＣＣ１）で被覆されたガラス機能を有する基板（Ｖ１、Ｖ１ａ−Ｉ−Ｖ１ｂ）の上に付着されるのが、
還元されること、および／または補償電荷として作用する電子およびカチオンを受容することが可能な、少なくとも１つの電気活性有機化合物（ｅａ１＋）、
酸化されること、および／または補償電荷として作用する電子およびカチオンを放出することが可能な、少なくとも１つの電気活性有機化合物（ｅａ２）、
色のコントラストを得るためにエレクトロクロミックである前記電気活性有機化合物（ｅａ１＋およびｅａ２）のうちの少なくとも１つ、および
電流の下で、前記電気活性有機化合物（ｅａ１＋およびｅａ２）の酸化および還元反応を可能にすることができ、色のコントラストを得るためにこれらの反応が必要なイオン電荷を含有する少なくとも１つのバインダーポリマーに基づく電気活性ワニス（ＶＥＡ）の層であって、
その後、ワニス（ＶＥＡ）を乾燥した後に、第二導電層（ＴＣＣ２）、
その後、二重グレージングユニットを製造しようとする場合には、ガラス機能を有する第二基板（Ｖ２）が、これと前記第二導電層（ＴＣＣ２）との間に、空気またはアルゴンが充填された空間など、ガス充填空間を介在させて、第二導電層（ＴＣＣ２）の側に取り付けられることを特徴とする、工程。
【請求項１６】
ワニス層（ＶＥＡ）が、散布、吹き付け塗り、または流し塗りによって、スクリーン印刷によって、またはスピンオン蒸着または回転塗布法によって、またはインクジェットタイプの技術によって付着され、第二導電層ＴＣＣ２がマグネトロンプラズマ増強化学蒸着（ＰＥ−ＣＶＤ）によって付着されることを特徴とする、請求項１５に記載の工程。
【発明の詳細な説明】
【技術分野】
【０００１】
本発明は、以下の積層を含む、可変光学／エネルギー特性を有する電気的制御可能な装置の改良である：
ガラス機能を有する第一基板（ｖ１）、
関連する電流供給部を備える第一導電層（ＴＣＣ１）、
電気活性（ｅａ）システムであって：
還元されること、および／または補償電荷として作用する電子およびカチオンを受容することが可能な、少なくとも１つの電気活性有機化合物（ｅａ１＋）、
酸化されること、および／または補償電荷として作用する電子およびカチオンを放出することが可能な、少なくとも１つの電気活性有機化合物（ｅａ２）、
色のコントラストを得るためにエレクトロクロミックである前記電気活性有機化合物（ｅａ１＋およびｅａ２）のうちの少なくとも１つ、および
電流の下で、前記電気活性有機化合物（ｅａ１＋およびｅａ２）の酸化および還元反応を可能にすることができ、色のコントラストを得るためにこれらの反応が必要なイオン電荷を含むか、から構成され電気活性（ｅａ）システム、
関連する電流供給部を備える第二導電層（ＴＣＣ２）、ならびに
ガラス機能を有する第二基板（ｖ２）。
【背景技術】
【０００２】
導電層は、「透明導電膜、Ｔｒａｎｓｐａｒｅｎｔ  Ｃｏｎｄｕｃｔｉｖｅ  Ｃｏａｔｉｎｇ」の省略形である「ＴＣＣ」で示され、その一例はＴＣＯ（「透明導電酸化物、Ｔｒａｎｓｐａｒｅｎｔ  Ｃｏｎｄｕｃｔｉｖｅ  Ｏｘｉｄｅ」）である。
【０００３】
化合物（ｅａ１＋）がエレクトロクロミックであって（たとえば、１，１’−ジエチル−４，４’−二過塩素酸ビピリジニウムであって）、化合物（ｅａ２）がエレクトロクロミックである（たとえば５，１０−ジヒドロ−５，１０−フェノチアジンである）またはエレクトロクロミックではない（たとえばフェロセンである）と仮定される場合、電流の作用の下で確立される酸化還元反応は、以下の通りである：
ｅａ１＋＋ｅ−≡ｅａ１
発色
ｅａ２≡ｅａ２＋＋ｅ−
エレクトロクロミックの場合発色
エレクトロクロミックではない場合無色
【０００４】
電気活性媒体（ｅａ）は、溶液中に存在するかまたはゲル化された媒体である。これはまた、２００８年６月２５日付けの国際出願ＰＣＴ／ＦＲ２００８／０５１１６０号明細書または欧州特許出願第１７８６８８３号明細書に記載されるような、自己支持型ポリマーマトリクスに含有されてもよい。
【０００５】
媒体（ｅａ）が溶液中にあるかまたはゲル化されていて、そのため機械的強度を有していない場合、これは、その内面がそれぞれ（ＴＣＣ１）、（ＴＣＣ２）層で被覆された状態で、および電気的に絶縁され周囲枠または封止を封入した状態で、互いに対向させて配置された２つの板ガラス（ｖ１）、（ｖ２）によって定められた「リザーバ」領域内に封入されなければならない。このリザーバ領域は、真空下の比較的複雑な技術を通じてこの周囲封止内に作られたオリフィスを通じて充填される。
【０００６】
このような電気制御可能な装置のある特定の用途は、グレージングユニット、特に建造物用の複層ガラスユニットの製造である。添付図面の図１は、シート（ｖ２）および（ｖ３）の間に空気充填空間またはアルゴンなどの別のガスで満たされた空間が介在し、周囲封止（図示せず）がアセンブリの支持に適している、板ガラス（ｖ２）に対向する第三の板ガラス（ｖ３）を含む、このような複層ガラスユニットの構成を模式的に示す。
【先行技術文献】
【特許文献】
【０００７】
【特許文献１】国際公開第２００８／０５１１６０号
【特許文献２】欧州特許出願第１７８６８８３号明細書
【特許文献３】国際公開第２００７／０５７６０５号
【発明の概要】
【発明が解決しようとする課題】
【０００８】
上述の真空充填技術の使用のため、したがってこのようなガラスユニット、さらに有力な理由により複層ガラスユニットを製造することは、容易ではないことが明らかである。この技術を大型ガラスユニットおよび複層ガラスユニットに適用することは特に不可能であるとさえ、言われている。
【０００９】
さらに、特に建造物用の複層ガラスユニットの場合には、外側に配置される板ガラス（ｖ１）および（ｖ２）は、ガラスの熱膨張係数のため、強化ガラスで作られなければならない。しかしながら、強化ガラスは平坦性に小さな欠陥があり、電気制御可能な装置の動作中に、発色の均一性の問題を生じることになる。液相にある電気活性媒体は電気活性種（ｅａ１）および（ｅａ２）、（ｅａ１＋）および（ｅａ２＋）の移動性を許容しなければならないことがわかっているので、したがって特定の厚みを有する必要があり、これは充填動作も可能にしなければならず、ガラスの発色の不均一性の問題を克服するのに十分な厚さにするために、しかしこの色の変化の速度およびガラスを通しての良好な視界を損なわないために厚くなり過ぎないように、正確に調整される必要もある。このような厚みは、実際には１００μｍから７００μｍの間である。
【００１０】
この平坦性不良問題も、ポリエチレンテレフタレート基板などの有機ガラスでできた可撓性基板の場合に存在する。
【００１１】
電流が印加されていないときに電気活性層の光透過率の値が低下させ、そのため発色における変化の間に望ましいコントラストを減少させるという危険性を考慮すると、大き過ぎる電気活性層の厚みが望ましくないことも、留意されたい。
【００１２】
電気活性媒体の容器として自己支持型ポリマーマトリクスを使用することは、様々な積層を可能にするので、製造を簡素化することを可能にする。しかしながら、その機械的強度が完璧ではないこと、および、可撓性基板および強化ガラスなど、平坦性に小さな欠陥を有する基板の間に適用されたときに、これらの平坦性の欠陥を受け入れる、という事実が残る。電気活性媒体の全体的な厚みが発色に関与するため、その後この発色の均一性における問題が発生する。自己支持型ポリマーマトリクスの厚みを増加させることは確かに可能であるが、しかし上記に示されたような同様の２つの理由のいずれにとっても、これは理想的ではない。
【００１３】
そこで、本出願人の会社は、これら多くの欠点のうち少なくとも１つを排除または低減すべく努力し、特に２つの基板の間の距離を制御することによらずに活性媒体の厚みを制御することを可能にする手段を求め、その一方で電気制御可能な装置を製造するための工程を簡素化すべく努力してきた。
【課題を解決するための手段】
【００１４】
この目的のため、本出願人の会社は、電気活性媒体が、乾燥されるワニス状の第一導電層で被覆された基板上に付着されることが可能であり、その厚みは有利なことに先行技術のものより小さく完璧に制御され、一旦乾燥すると、第二導電層の直接付着を可能にする十分な機械的強度を有することを見出した。
【００１５】
本発明の第一の対象はしたがって、以下の積層を含むことを特徴とする、可変光学／エネルギー特性を有する、電気制御可能な装置である：
ガラス機能を有する第一基板（ｖ１）、
関連する電流供給部を備える第一導電層（ＴＣＣ１）、
電気活性ワニス（ＶＥＡ）の層であって：
還元されること、および／または補償電荷として作用する電子およびカチオンを受容することが可能な、少なくとも１つの電気活性有機化合物（ｅａ１＋）、
酸化されること、および／または補償電荷として作用する電子およびカチオンを放出することが可能な、少なくとも１つの電気活性有機化合物（ｅａ２）、
色のコントラストを得るためにエレクトロクロミックである前記電気活性有機化合物（ｅａ１＋およびｅａ２）のうちの少なくとも１つ、および
電流の下で、前記電気活性有機化合物（ｅａ１＋およびｅａ２）の酸化および還元反応を可能にすることができ、色のコントラストを得るためにこれらの反応が必要なイオン電荷によって形成される電気活性媒体の構成物を含む少なくとも１つのバインダーポリマーに基づく、電気活性ワニス（ＶＥＡ）と、
関連する電流供給部を備える第二導電層（ＴＣＣ２）。
【００１６】
ワニス（ＶＥＡ）の基剤を構成する１つまたは複数のポリマーは、特にアクリルポリマー、シロキサン、およびシリコーンから選択される。
【００１７】
１つまたは複数の電気活性有機化合物（ｅａ１＋）は、１，１’−ジエチル−４，４’−二過塩素酸ビピリジニウムなどのビピリジニウムまたはビオロゲン、ピラジニウム、ピリミジニウム、キノキサリニウム、ピリリウム、ピリジニウム、テトラゾリウム、ベルダジル、キノン、キノジメタン、トリシアノビニルベンゼン、テトラシアノエチレン、多硫化物および二硫化物、ならびに上記の電気活性化合物の全ての電気活性高分子誘導体から選択されてもよく、１つまたは複数の電気活性有機化合物（ｅａ２）は、コバルトセン、フェロセン、Ｎ，Ｎ，Ｎ’，Ｎ’−テトラメチルフェニレンジアミン（ＴＭＰＤ）などのメタロセン、フェノチアジンなどのフェノチアジン、５，１０−ジヒドロ−５，１０−ジメチルフェナジンなどのジヒドロフェナジン、還元メチルフェノチアゾン（ＭＰＴ）、メチレンバイオレットベルントセン（ＭＶＢ）、ベルダジル、ならびに上記の電気活性化合物の全ての電気活性高分子誘導体から選択される。
【００１８】
イオン電荷は、ワニス層の中に存在する少なくとも１つのイオン性塩によって担持されてもよく、イオン性塩は、特に過塩素酸リチウム、トリフルオロメタンスルホン酸またはトリフレート塩、トリフルオロメタンスルホニルイミド塩、およびアンモニウム塩から選択される。
【００１９】
ワニス（ＶＥＡ）の層は、特に最大でも１００μｍに等しい厚みを有する。
【００２０】
導電層（ＴＣＣ１、ＴＣＣ２）は、特に銀、金、白金、および銅の層から選択される金属タイプの層、または錫がドープされた酸化インジウム（Ｉｎ２Ｏ３：ＳｎまたはＩＴＯ）の、アンチモンがドープされた酸化インジウム（Ｉｎ２Ｏ３：Ｓ６）の、フッ素がドープされた酸化スズ（ＳｎＯ２：Ｆ）の、およびアルミニウムがドープされた酸化亜鉛（ＺｎＯ：Ａｌ）の層など、透明導電酸化物（ＴＣＯ）タイプの層、またはＴＣＯおよび金属が特に上記に挙げられたものから選択される、ＴＣＯ／金属／ＴＣＯタイプの多層、または金属が特に上記に挙げられたものから選択される、ＮｉＣｒ／金属／ＮｉＣｒタイプの多層であってもよい。
【００２１】
ＴＣＣ１層はまた、グリッドまたはマイクログリッドの形状であってもよい。これはまた、特にプラスチック基板の場合に、国際公開第２００７／０５７６０５号に記載されるような、有機および／または無機下部層も含んでもよい。
【００２２】
有機ワニス層および／または無機層または積層は、傷またはたとえば周囲空気からの酸素もしくは水分による化学攻撃などの機械的応力から電気制御可能な装置を保護するために、第二導電層（ＴＣＣ２）上に付着されてもよい。ＴＣＣ２保護のための有機ワニスはシロキサンベースであってもよく、無機層または無機積層は、たとえばＳｉ３Ｎ４またはＳｉＯｘに基づいてもよい。有機ワニス／有機層複合積層も、使用されてもよい。
【００２３】
ガラス機能を有する基板（Ｖ１）は、ガラス、ならびにポリメチルメタクリレート（ＰＭＭＡ）、ポリカーボネート（ＰＣ）、ポリエチレンテレフタレート（ＰＥＴ）、ポリエチレンナフトエート（ＰＥＮ）、およびシクロオレフィンコポリマー（ＣＯＣｓ）などの透明ポリマーから選択されてもよい。したがって、基板（Ｖ１）は、欠点なしで、ＰＥＴなどの可撓性基板であり得る。
【００２４】
グレージングの外側に位置する、ガラス機能を有する基板（Ｖ１）は、強化ガラスまたは積層ガラスであってもよく、後者は、たとえばポリビニルブチラール（ＰＶＢ）のシートまたはエチレン／ビニル／アセテートコポリマー（ＥＶＡ）のシートなど、積層中間層シート（Ｉ）によって分離された２つの板ガラス（Ｖ１ａ）および（Ｖ１ｂ）で構成される。
【００２５】
本発明の電気制御可能な装置は、自律的に作動され得る、自動車用のサンルーフ、あるいは自動車用の横窓または後部窓あるいはバックミラー、自動車、航空機、または船舶の、フロントガラスまたはフロントガラスの一部、あるいは車両サンルーフ、航空機の客室窓、図形および／または英数字情報を表示するためのディスプレイパネル、建造物用の内装または外装用ガラスユニット、天窓、ディスプレイ棚または店舗用カウンタ、塗装タイプの物体を保護するためのガラスユニット、防眩コンピュータ画面、ガラス製家具、および建造物の内部の２つの部屋を仕切るための壁を形成するために、構成されてもよい。
【００２６】
本発明の電気制御可能な装置は、二重グレージングとして組み立てられてもよく、ガラス機能を有する第二基板（Ｖ２）が第二導電層（ＴＣＣ２）の側に、これと前記第二導電層（ＴＣＣ２）との間に空気またはアルゴンが充填された空間など、ガス充填空間を介在させて、取り付けられてもよい。
【００２７】
本発明の別の対象は、上記で定義されたような電気制御可能な装置を製造する工程であって、後者の側に第一導電層（ＴＣＣ１）で被覆されたガラス機能を有する基板（Ｖ１、Ｖ１ａ−Ｉ−Ｖ１ｂ）の上に付着されるのが：
還元されること、および／または補償電荷として作用する電子およびカチオンを受容することが可能な、少なくとも１つの電気活性有機化合物（ｅａ１＋）、
酸化されること、および／または補償電荷として作用する電子およびカチオンを放出することが可能な、少なくとも１つの電気活性有機化合物（ｅａ２）、
色のコントラストを得るためにエレクトロクロミックである前記電気活性有機化合物（ｅａ１＋およびｅａ２）のうちの少なくとも１つ、および
電流の下で、前記電気活性有機化合物（ｅａ１＋およびｅａ２）の酸化および還元反応を可能にすることができ、色のコントラストを得るためにこれらの反応が必要なイオン電荷、を含有する少なくとも１つのバインダーポリマーに基づく電気活性ワニス（ＶＥＡ）の層であり、
その後、ワニス（ＶＥＡ）を乾燥した後に、第二導電層（ＴＣＣ２）、
その後、二重グレージングユニットを製造しようとする場合には、ガラス機能を有する第二基板（Ｖ２）がこれと前記第二導電層（ＴＣＣ２）との間に、空気またはアルゴンが充填された空間など、ガス充填空間を介在させて、第二導電層（ＴＣＣ２）の側に取り付けられることを特徴とする。
【００２８】
ワニス層（ＶＥＡ）は、散布、吹き付け塗り、または流し塗りによって、スクリーン印刷によって、またはスピンオン蒸着または回転塗布法によって、またはインクジェットタイプの技術によって、有利に付着されてもよい。
【００２９】
第二導電層ＴＣＣ２は、マグネトロンプラズマ増強化学蒸着（ＰＥ−ＣＶＤ）によって有利に付着されてもよい。
【００３０】
本発明の対象をよりよく図解するために、添付図面を参照して、２つの具体的な実施形態が、以下により詳細に記載される。
【図面の簡単な説明】
【００３１】
【図１】従来の構成における電気制御可能な装置を組み込んだ建造物用二重グレージングユニットの一部の模式的断面図である。
【図２】図１と類似であるが本発明の構成による図である。
【図３】図２と類似であるが本発明の構成の変形例を示す図である。
【発明を実施するための形態】
【００３２】
これらの実施例において使用される「Ｋ−ｇｌａｓｓ（ＴＭ）」ガラスは、ＳｎＯ２：Ｆの導電層で覆われたガラスである（「Ｐｉｌｋｉｎｇｔｏｎ」よりこの名称で販売されるガラス）。
【００３３】
５，１０−ジヒドロ−５，１０−ジメチルフェナジン０．２５ｇ、１，１’−ジエチル−４，４’−二過塩素酸ビピリジニウム０．５０ｇ、およびリチウムトリフラート０．４７ｇ、ならびにＥｖｏｎｉｋ  Ｔｅｇｏ  Ｃｈｅｍｉｅ  ＧｍｂＨより市販されているＳＩＬＩＫＯＰＨＥＮＥ（Ｒ）Ｐ５０／Ｘ樹脂２０ｍｌを炭酸プロピレン２０ｍｌに混合することによって、電気活性ワニスの配合組成物を調製した。溶液を１時間かくはんした。
【００３４】
その後、フィルムアプリケータを使用して、６０μｍの一定の厚みの電気活性ワニス配合組成物をＫ−ｇｌａｓｓ（ＴＭ）ガラス上に投入した。電気活性樹脂配合組成物で覆われたＫ−ｇｌａｓｓ（ＴＭ）ガラスを９０℃で１０時間加熱することによって、溶剤を蒸発させた。
【００３５】
マグネトロンスパッタリングによってＩＴＯの層を付着させる前に、電気活性ワニスで覆われた基板上の、ワニスで覆われていないＳｎＯ２：Ｆの領域をマスクした。その後、電気活性ワニスで覆われたＫ−ｇｌａｓｓ（ＴＭ）ガラス上にマグネトロンスパッタリングすることによって、ＩＴＯの３００ｎｍの層を付着させた。
【図１】
2012511166.tif 000003
【図２】
2012511166.tif 000004
【図３】
2012511166.tif 000005
【国際調査報告】
2012511166.tif 000006
2012511166.tif 000007
2012511166.tif 000008
2012511166.tif 000009